(57)【特許請求の範囲】
【請求項１】
シリカ原料を高温火炎（１８００℃以上）中に供給して球状化処理を行い、ブロワーで捕集系に搬送し捕集する際に、サイクロン又はバグフィルターの捕集装置の温度を５５０℃以上とすることを特徴とする比表面積０．５〜４０ｍ２／ｇ、水素結合シラノール基濃度が８個／ｎｍ２以下の液状エポキシ樹脂の充填材用の非晶質シリカ粉末の製造方法。
【発明の詳細な説明】
【０００１】
【発明の属する技術分野】
本発明は、液状エポキシ樹脂の充填材及び液状半導体封止材に関する。詳しくは、液状エポキシ樹脂に対する分散性の良好な充填材と、それを用いた充填性・流動性に優れた液状半導体封止材に関する。
【０００２】
【従来の技術】
従来、半導体樹脂封止材の一つとして、液状エポキシ樹脂に非晶質シリカ粉末が充填された液状半導体封止材がある。このものは、近年主流となりつつあるベアチップ実装技術において、ベアチップと基板との狭い２０〜１００μｍ程度の間隙に充填されなければならないので、それに使用される充填材は、著しく微細なものでなければならない。
【０００３】
しかしながら、充填材を微細化することの問題は、微細に比例して凝集が起こりやすくなることであり、上記間隙に封止材をうまく充填できなかったり、充填できても凝集粒子によってチップ等がキズ付けられる恐れがあったことである。これをなくするには、高価なシランカップリング剤の使用等、新たな対応が必要であった。
【０００４】
【発明が解決しようとする課題】
本発明の目的は、シランカップリング剤を用いないで液状エポキシ樹脂に充填しても、凝集粒子がないか、あってもそれが著しく少なく、分散性・充填性に優れた液状半導体封止材を提供することである。
【０００５】
【課題を解決するための手段】
すなわち、本発明は、シリカ原料を高温火炎（１８００℃以上）中に供給して球状化処理を行い、ブロワーで捕集系に搬送しつつ捕集する際に、サイクロン又はバグフィルターの捕集装置の温度を５５０℃以上とすることを特徴とする比表面積０．５〜４０ｍ２／ｇ、水素結合シラノール基濃度が８個／ｎｍ２以下の液状エポキシ樹脂の充填材用の非晶質シリカ粉末の製造方法である。
【０００６】
【発明の実施の形態】
以下、更に詳しく本発明について説明する。
【０００７】
本発明の充填材は、非晶質シリカ粉末からなるものである。これによって、それが液状エポキシ樹脂に充填された半導体封止材と、チップ、半田バンプとの熱膨張率の差を小さくすることができるので、熱膨張によるクラック等を回避することができる。
【０００８】
本発明の充填材は、比表面積が０．５〜４０ｍ2／ｇであることが必要である。比表面積が４０ｍ2／ｇを超えると、液状半導体封止材が高粘度となりすぎて充填性が悪化し、また０．５ｍ2／ｇ未満であると、粗粒子がチップと基板との間隙に詰まり、未充填、ボイドなどが発生し、成形性が損なわれる恐れがある。
【０００９】
さらに、本発明の充填材は、水素結合シラノール基濃度が８個／ｎｍ2以下であることが必要である。水素結合シラノール基濃度が８個／ｎｍ2を超えると、充填材が凝集しやすくなり、上記と同様な未充填等の問題が起こるとともに、凝集力も強いことから簡単には解れず、凝集粒子がチップや基板を傷つける恐れがある。この問題をシランカップリング剤の添加によって解消させようとしても、均一なシランカップリング処理が困難であることから、十分な効果は得られない。
【００１０】
本発明において、比表面積はＢＥＴ法、シラノール基濃度はカールフィッシャー法により測定される。それらの機器の一例は、それぞれ、湯浅アイオニクス社製比表面積測定器（モデル４−ＳＯＲＢ）、三菱化学社製微量水分測定器（モデルＣＡ−０５）がある。なお、粒径頻度分布は、例えばコールター社製粒度測定器（モデルＬＳ−２３０型）を用いて測定される。
【００１１】
カールフィッシャー法によるシラノール基濃度は、水分気化装置に試料をセットし、電気ヒーターで加熱しながら脱水処理されたアルゴンガスをキャリアガスとして供給し、試料表面に付着したシラノール基が縮合して揮発した水蒸気を測定器に導き、その水分を測定することによって行われる。本発明においては、加熱温度２５０℃未満までに発生した水分は、物理的な吸着水とし、加熱温度２５０℃以上５５０℃未満で発生した水分は、水素結合シラノール基の脱水縮合によるものとし、加熱温度５５０℃から９００℃までに発生した水分は、孤立シラノール基の脱水縮合によるものとし、それをもとに、単位表面積当たりの水素結合シラノール基濃度を算出した。
【００１２】
本発明の充填材は、例えば金属シリコン微粉末を火炎中で酸化反応させる方法や、高温火炎中でシリカ質原料粉末を溶融する方法において、原料の熱処理条件を調整し、捕集温度を５５０℃以上にすることにより製造することができる。
【００１３】
たとえば、ＬＰＧ−酸素混合型バーナーが炉頂部に配置された竪型炉と、その炉底部に接続されたサイクロン、バグフィルター等の捕集装置からなる装置を用い、上記バーナーの中心部に取り付けられた二流体ノズルからシリカ原料を高温火炎（温度１８００℃以上）中に供給して球状化処理を行い、それをブロワーで捕集系に搬送しつつ捕集する際に、サイクロン、バグフィルター等の捕集装置の温度を５５０℃以上に設定しておくことによって、製造することができる。耐熱濾布としてセラミックスフィルターを使用し、絶湿状態で室温付近まで冷却してから捕集することが好ましい。
【００１４】
本発明の充填材は、単独又は他のフィラーと併用して液状エポキシ樹脂に充填される。充填量は、液状エポキシ樹脂１００部（質量部、以下同じ）に対し、合計で１００〜２００部が一般的である。本発明の充填材と他のフィラーとを併用する場合、本発明の充填材１００部に対し他のフィラーが２００部以下であることが好ましい。他のフィラーだけでは分散性が悪い場合でも、本発明の充填材と併用することによって分散性が改善され、他のフィラーを高充填しても低粘度化が実現され、熱膨張率の小さい液状半導体封止材となる。
【００１５】
本発明の充填材と併用される他のフィラーとしては、シリカ、アルミナ、マグネシア等をあげることができる。これらの中でも、低熱膨張率材料である非晶質シリカが好適である。
【００１６】
本発明の充填材が充填される液状エポキシ樹脂としては、１分子中に２個以上のエポキシ基を有するものであれば特に限定されず、具体的にはビスフェノールＡ型エポキシ樹脂、ビスフェノールＦ型エポキシ樹脂、脂環式エポキシ樹脂、フェノールノボラック型エポキシ樹脂、クレゾールノボラック型エポキシ樹脂、ナフタレンジオール型エポキシ樹脂等が挙げられる。
【００１７】
【実施例】
以下、本発明を実施例、比較例をあげて更に具体的に説明する。
【００１８】
実施例１〜３  比較例１〜３
表１に用いた非晶質シリカ粉末の物性値を示す。これらの非晶質シリカ粉末は、特願平１１−２２８９７５号明細書の実施例に準じた方法で、比表面積と水素結合シラノール基個数の違うものを準備した。すなわち、天然珪石粉末原料の粒度調整を行い、１μｍ以下粒子含量が１５％以下で平均粒子径５μｍのシリカ質原料粉末を調製した。これらをキャリアガス（酸素２５Ｎｍ3／Ｈｒ）にてバーナーに搬送させ、プロパンガス（１８Ｎｍ3／Ｈｒ）と酸素（６５Ｎｍ3／Ｈｒ）で形成した高温火炎中に噴射し、溶融球状化操作を行った。粉体濃度（粉末原料投入量（ｋｇ／Ｈｒ）／プロパンガス量（Ｎｍ3／Ｈｒ））は、どの実験例においても２．０とした。また、捕集室は溶融炉の直後に設置され、系内に取り込む外気の吸引量を外気調整弁にて調整し捕集室の温度を表１に示される値に調節した。捕集は、多孔質炭化珪素製セラミックスフィルター（気孔率７６％）を用いて行い、高温で捕集された粉体はその後絶湿状態で冷却した。捕集された球状シリカについて、オフラインにて分級機（小野田エンジニアリング社製「クラッシールＮ−２０型」）の回転数を調整して比表面積を調節した。水素結合シラノール基個数は捕集温度を変えることにより調節した。
【００１９】
上記非晶質シリカ粉末１００部を液状エポキシ樹脂（ビスフェノールＡ型エポキシ樹脂旭チバ社製「ＡＥＲ−２５０」）１００部に充填して液状半導体封止材を調合し、以下に従う、充填性、粘度、非晶質シリカ粉末の凝集状態を測定した。それらの結果を表１に示す。
【００２０】
（１）充填性
模擬半導体素子を半田バンプを介してセラミックス基板上にフェイスダウンで接続し、それをヒーターで６０℃に加熱し、この状態で模擬半導体素子と基板との間隙に、注射器を用いて大気圧下で各液状半導体封止材液状半導体封止材を流し込み、４５分後に充填度合いを評価した。判定は目視で行い、ボイド又は未充填部の認められないものを「○」、認められたものを「×」とした。
【００２１】
（２）粘度
ＥＨＤ型粘度計（東京計器社）にて、３°Ｒ１４の回転ローターを使用し、６０℃で回転数１０ｒｐｍで測定した。比較例２については凝集が著しいために、樹脂に均一に分散できず、粘度測定が行えなかった。
【００２２】
（３）凝集状態
粘度測定に使用した液状半導体封止材を硝子板に挟み、その凝集状態を目視にて観察し、３段階評価した。
○：目視で検出できる大きさの凝集粒子が認められない。
△：目視で検出できる大きさの凝集粒子が数個認められる。
×：目視で検出できる大きさの凝集粒子が十個以上認められる。
【００２３】
実施例４
実施例１の非晶質シリカ粉末３０部、他のフィラーである球状溶融シリカ粉末（平均粒径８μｍ）９０部、液状エポキシ樹脂８０部を混合して液状半導体封止材を調合し、実施例１と同様にして評価した。
【００２４】
【表１】
0004767424.tif 000002
【００２５】
【表２】
0004767424.tif 000003
【００２６】
表１、表２から明らかなように、本発明の充填材が充填された液状半導体封止材（実施例１〜３）は、比較例１〜３に比べて、低粘度化が実現され、凝集粒子もないことがわかる。また、本発明の充填材と他のフィラーとを併用する（実施例４）ことによって、他のフィラー量を高充填しても低粘度を実現できた。
【００２７】
【発明の効果】
本発明によれば、充填性・流動性に優れた液状半導体封止材を提供することができる。